КОНТРОЛЬ ЗАПАХОВ В ПРОДУКТАХ ДЛЯ ЛИЧНОЙ ГИГИЕНЫ
ODOR CONTROL PERSONAL CARE PRODUCTS

ПЕРЕКРЕСТНЫЕ ССЫЛКИ НА РОДСТВЕННЫЕ ЗАЯВКИ
Настоящая заявка испрашивает приоритет по предварительной заявке на патент США № 61/921240, поданной 27 декабря 2013 г. Предварительная заявка на патент США № 61/921240 включена в данный документ посредством ссылки во всей своей полноте.
ПРЕДПОСЫЛКИ ИЗОБРЕТЕНИЯ
Настоящее раскрытие относится к способам и продуктам для уменьшения и контроля запахов мочи в продуктах для личной гигиены.
Одноразовые продукты для личной гигиены выполняют необходимую функцию в сегодняшнем занятом обществе, освобождая ухаживающих за больным и пользователей от рутинной работы по стирке продуктов для многоразового использования и обеспечивая быстрое и легкое удаление выделений организма. Поскольку благодаря усовершенствованным конструкциям проблемы протекания были уменьшены, более важным для потребителя стал контроль запахов. Эта проблема вызывает особое беспокойство у пользователей продуктов, используемых при недержании, и гигиенических продуктов для женщин.
Запах часто используется потребителями как сигнал того, что продукт для личной гигиены требует замены. Однако обнаружение запаха зависит от остроты обоняния потребителя – остроты, которая с возрастом часто снижается. Если полагаться на запах продукта, то это также означает, что перед сменой продукта запах может стать неприятным, что является неприемлемым сигналом.
При попытке уменьшить запахи, исходящие от этих продуктов при использовании, были рассмотрены и оценены многие технологии. Например, недавно были представлены подкладки прокладок, используемых при недержании, с напечатанной на них краской на основе активированного угля (со связующим веществом). Многие исследования по ранжированию запахов мочи в панели (ORP) показали улучшения в нейтрализации запаха для подкладки, обработанной углем. Однако полного устранения запаха при использовании активированного угля не было достигнуто.
В другом примере принимающий слой прокладки, используемой при недержании, обрабатывали активированным углем и/или наночастицами серебра. Однако полного устранения запаха мочи при использовании активированного угля и/или серебра в принимающем материале не было достигнуто.
Также важно, чтобы все, что добавляют в продукт для личной гигиены для уменьшения запаха, было безопасным и оставалось на месте, не перемещаясь по продукту, как уже случалось в предыдущих попытках решить данный вопрос. Частицы впитывающего материала и/или поглотителя (сорбента), например, не должны покидать продукт или быть заметными для потребителя. Также желательно, чтобы частицы серебра не покидали продукт и не находились в контакте с кожей, что может привести к нарушению микрофлоры кожи и возникновению окрашивания кожи.
Очевидно, что существует потребность в изделии, которое будет обеспечивать возможность контроля запахов, обусловленных выделениями организма, в продуктах для личной гигиены.
КРАТКОЕ ОПИСАНИЕ
В ответ на вышеизложенные трудности, с которыми сталкиваются специалисты в данной области, раскрыт продукт для личной гигиены. Исследование, в котором используется уникальное преимущество синергии активированного угля с серебром, привело к выявлению того, как применять эти активные вещества наиболее эффективным образом для достижения устранения запаха мочи. В одном аспекте продукт для личной гигиены включает подложку, содержащую в своем составе активированный уголь, и впитывающую сердцевину, содержащую в своем составе частицы серебра. Продукты для личной гигиены включают подгузники, трусы для приучения к горшку, впитывающие трусы, продукты для взрослых, страдающих недержанием, и гигиенические продукты для женщин.
В другом аспекте предусматривается способ уменьшения запаха мочи в продуктах для личной гигиены до уровня ниже предела обнаружения человеком. Способ включает стадии размещения подложки, содержащей активированный уголь, на впитывающей сердцевине, содержащей частицы серебра, и размещения подложки и впитывающей сердцевины в паре между наружным покрытием и обращенной к телу подкладкой.
Другие признаки и аспекты настоящего раскрытия более подробно описаны ниже.
КРАТКОЕ ОПИСАНИЕ ГРАФИЧЕСКИХ МАТЕРИАЛОВ
Настоящее раскрытие будет еще более понятным, а дополнительные признаки станут очевидными при ссылке на следующее подробное описание и прилагаемые графические материалы. Графические материалы являются исключительно иллюстративными и не предназначены для ограничения объема формулы изобретения.
На фигуре 1 представлен чертеж гигиенического продукта для женщин.
На фигуре 2 представлен чертеж продукта для взрослых, страдающих недержанием.
На фигуре 3 представлен чертеж поперечного сечения продукта для взрослых, страдающих недержанием.
На фигуре 4 представлен чертеж впитывающих трусов.
На фигурах 5-10 представлены гистограммы, на которых показаны результаты тестирования запаха с различными веществами, устраняющими запах мочи.
Повторное использование номеров позиций в настоящем описании и в графических материалах предназначено для представления одинаковых или аналогичных признаков или элементов настоящего раскрытия. Графические материалы являются иллюстративными и не обязательно вычерчены в масштабе. Некоторые их размеры могут быть преувеличены, тогда как другие могут быть преуменьшены.
ПОДРОБНОЕ ОПИСАНИЕ РАСКРЫТИЯ
Настоящее раскрытие предполагает контроль запахов во впитывающих изделиях. Используемое в данном документе выражение «впитывающее изделие» относится к любому изделию, способному впитывать воду или другие жидкости. Примеры некоторых впитывающих изделий включают, без ограничения, впитывающие изделия для личной гигиены, такие как подгузники, трусы для приучения к горшку, впитывающие трусы, продукты для взрослых, страдающих недержанием, гигиенические продукты для женщин (например, гигиенические салфетки), купальники, влажные салфетки для младенцев и т.д.; другие впитывающие изделия, такие как полотенца для заведений общественного питания; изделия одежды и т.д. Материалы и способы, подходящие для получения таких впитывающих изделий, хорошо известны специалистам в данной области.
Контроль запаха мочи в продуктах для личной гигиены представляет особый интерес для взрослых, которые носят женские гигиенические прокладки и/или продукты, используемые при недержании. Желание избежать неловкости и обнаружения вследствие неприятных запахов является важным для потребителей этих продуктов.
Комбинация для обработки, которая уменьшает запах мочи до уровня ниже предела обнаружения человеком, содержит два основных компонента: активированный уголь и нано- или микрочастицы серебра. Эти два основных компонента помещают в разные места одноразового продукта для обеспечения облегчения производства и беспрепятственного доступа к каждому веществу, устраняющему запах.
Было обнаружено, что комбинация компонентов, представляющих собой активированный уголь и серебро, описанных в данном документе, обладает неожиданным и уникальным синергическим эффектом при устранении запахов. Данная комбинация обеспечивает уменьшение запахов в значительно большей степени, чем можно достичь с помощью любого компонента в отдельности даже при относительно высоких концентрациях. Данная комбинация также обеспечивает уменьшение запахов в большей степени, чем можно достичь путем обработки впитывающего изделия противомикробным средством в отдельности или одним поглотителем запаха.
ВПИТЫВАЮЩИЕ ИЗДЕЛИЯ
Одноразовые впитывающие продукты, используемые при недержании, подлежат снятию и выбрасыванию после разового использования. Под разовым использованием подразумевается, что одноразовый впитывающий продукт, используемый при недержании, сразу будет выброшен после использования вместо стирки или чистки для повторного использования, что является типичным для обычного нижнего белья. Примеры некоторых коммерчески доступных одноразовых впитывающих продуктов, используемых при недержании, включают подгузники, трусы для приучения к горшку, гигиенические прокладки, ежедневные прокладки, облегающие трусы-плавки, трусы-подгузники с поясом, предохранительные прокладки для мужчин, защитное нижнее белье и регулируемое нижнее белье.
В одном конкретном аспекте настоящего раскрытия впитывающее изделие включает компоненты, такие как проницаемый для жидкости слой (например, обращенная к телу подкладка, принимающий слой и т. д.), непроницаемый для жидкости слой, который может обладать проницаемостью для влаги и пара или воздухопроницаемостью (например, наружное покрытие, вентиляционный слой, перегородка и т. д.), впитывающая сердцевина, эластичный элемент и т.д. Некоторые примеры таких впитывающих изделий описаны в патенте США № 5197959 Buell; патенте США № 5085654 Buell; патенте США № 5634916 Lavon и соавт.; патенте США № 5569234 Buell и соавт.; патенте США № 5716349 Taylor и соавт.; патенте США № 4950264 Osborn, III; патенте США № 5009653 Osborn, III; патенте США № 5509914 Osborn, III; патенте США № 5649916 DiPalma и соавт.; патенте США № 5267992 Van Tillburg; патенте США № 4687478 Van Tillburg; патенте США № 4285343 McNair; патенте США № 4608047 Mattingly; патенте США № 5342342 Kitaoka; патенте США № 5190563 Herron и соавт.; патенте США № 5702378 Widlund и соавт.; патенте США № 5308346 Sneller и соавт.; патенте США № 6110158 Kielpikowski; патенте США № 6663611 Blaney и соавт. и WO 99/00093 Patterson и соавт.; каждый из которых включен в данный документ посредством ссылки во всей своей полноте в той степени, в которой он не противоречит данному документу.
Многие виды одноразового впитывающего нижнего белья, используемого при недержании, по внешнему виду, размеру и форме сходны с обычным нижним бельем за исключением того, что они выполнены из ряда различных материалов, в том числе впитывающих и эластичных материалов. Впитывающие материалы позволяют одноразовому впитывающему нижнему белью, используемому при недержании, впитывать и удерживать выделения организма, при этом эластичный материал обеспечивает плотное прилегание одноразового впитывающего нижнего белья, используемого при недержании, к туловищу носителя в соответствии с его анатомическими особенностями.
Многие виды одноразового впитывающего нижнего белья, используемого при недержании, реализуемые на рынке сегодня, имеют единую конфигурацию, сходную с обычным нижним бельем в том, что одноразовое впитывающее нижнее белье, используемое при недержании, выполнено с отверстием для талии и парой отверстий для ног и должно надеваться на тело подобно обычному нижнему белью. Например, впитывающие трусы 50, как показано на фиг. 4, имеют наружное покрытие или перегородку 52, обращенную к телу подкладку 54 и впитывающую сердцевину (не показана). Дополнительное обсуждение касательно впитывающих трусов можно найти, например, в патенте США № 6240569 Van Gompel; патенте США № 6367089 Van Gompel и в публикации заявки на патент США № 2004/0210205 A1 Van Gompel и соавт., которые включены в данный документ посредством ссылки во всей своей полноте в той степени, в которой они не противоречат данному документу.
Другие виды одноразового впитывающего нижнего белья, используемого при недержании, имеют открытую конфигурацию. Под открытой конфигурацией подразумевается, что одноразовое впитывающее нижнее белье, используемое при недержании, до его расположения на туловище носителя не имеет отверстия для талии и пары отверстий для ног. Обычно одноразовое впитывающее нижнее белье, используемое при недержании, с открытой конфигурацией до его закрепления вокруг туловища носителя имеет относительно плоскую или выпуклую форму. Обычно одноразовое впитывающее нижнее белье, используемое при недержании, имеющее открытую конфигурацию, имеет примерно прямоугольную форму или форму песочных часов. Такие продукты описаны в патенте США № 4500316 Damico, который включен в данный документ посредством ссылки во всей своей полноте в той степени, в которой он не противоречит данному документу.
Трусы-подгузники с поясом представляют собой еще один тип одноразового впитывающего продукта, используемого при недержании, который имеет открытую конфигурацию и держится вокруг туловища носителя с помощью пояса или пары ремешков, как описано в патенте США № 5386595 Kuen и соавт. и патенте США № 4886512 Damico и соавт., которые включены в данный документ посредством ссылки во всей своей полноте в той степени, в которой они не противоречат данному документу.
Еще один тип продукта, используемого при недержании, представляет собой предохранительную прокладку для мужчин, напоминающую впитывающую прокладку, которая может подходить по форме к мужским гениталиям, как описано в патенте США № 5558659 Sherrod и соавт., который включен в данный документ посредством ссылки во всей своей полноте в той степени, в которой он не противоречит данному документу.
Хотя это не является идеальным, некоторые женщины носят женские гигиенические прокладки для впитывания мочи, такие как прокладка 10, показанная на фиг. 1. Прокладка 10 включает обращенную к телу подкладку 14, которая проходит по периметру прокладки 12. Под подкладкой 14 находятся тканевой слой 17 и впитывающая сердцевина 16. Ткань может быть заменена другой подложкой, такой как нетканый материал.
Подобно женским гигиеническим прокладкам, женские прокладки, используемые при недержании, 30, как показано на фигурах 2 и 3, имеют перегородку или наружное покрытие 32, обращенную к телу подкладку 34 и различные слои между ними, которые включают впитывающую сердцевину 36. Впитывающая сердцевина 36 имеет лицевую по отношению к телу поверхность рядом с обращенной к телу подкладкой 34, лицевую по отношению к предмету одежды поверхность рядом с наружным покрытием 32 и пару продольных сторон. Фиг. 3 представляет собой поперечное сечение одного неограничивающего примера продукта, используемого при недержании. Обращенная к телу подкладка 34 расположена в верхней части фиг. 3. Обращенная к телу подкладка 34 выполнена с возможностью обеспечения для жидкости организма, в частности мочи, быстрого прохождения через нее и приема впитывающей сердцевиной 36. Обращенная к телу подкладка 34 расположена в контакте с областью гениталий тела человека. Принимающий слой 35 расположен под подкладкой 34. Принимающий слой 35 выступает в качестве емкости для приема больших выбросов жидкости и их медленного высвобождения в последующие слои. Под принимающим слоем 35 находится впитывающая сердцевина 36, окруженная подложкой в форме тканевой обертки 37. Впитывающая сердцевина 36 обычно содержит распушенную целлюлозу и частицы сверхвпитывающего материала. Частицы сверхвпитывающего материала являются сыпучими и очень мелкими и, таким образом, могут просачиваться на тело или одежду, если не будут удерживаться. Подложка или тканевая обертка 37 служит для предотвращения перемещения частиц сверхвпитывающего материала и частиц серебра из впитывающей сердцевины на кожу пользователя. Под впитывающей сердцевиной 36, которая обернута подложкой, находится перегородка или наружное покрытие 32.
В одном аспекте настоящего раскрытия подложку, содержащую активированный уголь, размещают на впитывающей сердцевине 36 путем ее обертывания по меньшей мере вокруг лицевой по отношению к телу поверхности и продольных сторон. Подложка, такая как тканевая обертка 37, может быть полностью обернута вокруг впитывающей сердцевины 36, так что лицевая по отношению к предмету одежды поверхность также покрыта. В другом аспекте настоящего раскрытия подложка, содержащая активированный уголь, представляет собой полоску, которая покрывает до 100 процентов площади поверхности лицевой по отношению к телу поверхности впитывающей сердцевины 36. Подложку в виде полоски размещают на лицевой по отношению к телу или лицевой по отношению к предмету одежды поверхности впитывающей сердцевины 36. В еще одном аспекте настоящего раскрытия применяют две подложки в виде полосок, одна из которых покрывает лицевую по отношению к телу поверхность впитывающей сердцевины 36, а другая - лицевую по отношению к предмету одежды поверхность впитывающей сердцевины 36.
Также многие продукты имеют липкую полоску 39 для обеспечения удерживания продукта на месте при использовании за счет приклеивания его к нижнему белью пользователя. Дополнительно, в одном варианте осуществления существует необязательный второй впитывающий слой, такой как слой, полученный суховоздушным формованием, 38, как показано на фиг. 3. Слой, полученный суховоздушным формованием, 38 может быть помещен или под обернутую тканью впитывающую сердцевину 36, как показано, или над обернутой тканью впитывающей сердцевиной 36.
Прокладки обычно имеют толщину приблизительно 2,5 сантиметра (см) или меньше. Предпочтительно, толщина прокладки составляет менее чем приблизительно 1 см. Более предпочтительно, толщина прокладки составляет менее чем приблизительно 0,7 см. Прокладка может иметь длину от приблизительно 15 см до приблизительно 50 см и ширину от приблизительно 2 см до приблизительно 15 см. Прокладки могут иметь прямоугольную конфигурацию, конфигурацию песочных часов или асимметричную конфигурацию.
Ежедневная прокладка, не показанная, представляет собой относительно тонкую впитывающую прокладку, имеющую толщину приблизительно 1 см или меньше. Предпочтительно, толщина ежедневной прокладки составляет менее чем приблизительно 0,5 см. Ежедневная прокладка может иметь длину от приблизительно 15 см до приблизительно 50 см и ширину от приблизительно 2 см до приблизительно 15 см. Ежедневная прокладка может иметь прямоугольную конфигурацию, конфигурацию песочных часов или асимметричную конфигурацию и может содержать те же компоненты, что и прокладка, показанная на фиг. 3, или по меньшей мере обращенную к телу подкладку 34, подложку, такую как тканевая обертка 37, впитывающую сердцевину 36 и наружное покрытие 32.
В настоящем раскрытии активированный уголь помещают в подложку, такую как тканевая обертка 37, в ходе ее изготовления. Это гарантирует, что частицы угля будут связаны с подложкой и не будут перемещаться к подкладке 34 изделия. В одном варианте осуществления настоящего раскрытия подложку в форме тканевой обертки 37 получают с использованием традиционного способа изготовления целлюлозной ткани за исключением того, что к суспензии целлюлозы добавляют частицы или волокна активированного угля в концентрации, достаточной для получения ткани, имеющей эффективное количество активированного угля. Традиционные тканевые продукты получают в соответствии с широко известными способами типа производства бумаги. Например, в каждом из патента США № 5129988 Farrington, Jr.; патента США № 5772845 Farrington, Jr. и соавт. и патента США № 5494554 Edwards и соавт., раскрыты различные способы производства тканей, которые включены в данный документ посредством ссылки во всей своей полноте в той степени, в которой они не противоречат данному документу.
Исследования показали, что добавление частиц серебра к листу, содержащему активированный уголь, в действительности снижает способность этих активных материалов уменьшать запах. Таким образом, существует преимущество в том, чтобы держать эти два активных материала раздельно друг от друга внутри впитывающей структуры. Кроме того, предпочтительно включать частицы серебра во впитывающую сердцевину. Это снижает перемещение серебра к коже пользователя и уменьшает возможность нарушения микрофлоры кожи. Частицы серебра добавляют во впитывающую сердцевину в ходе производства.
Больше информации, касающейся продуктов, используемых при недержании, можно найти, например, в патенте США № 6921393 Tears и соавт., который включен в данный документ посредством ссылки во всей своей полноте в той степени, в которой он не противоречит данному документу.
<u>АКТИВИРОВАННЫЙ УГОЛЬ</u>
Можно использовать активированный уголь в форме частиц или волокон. Активированный уголь может быть получен из древесины, кокосовой шелухи или других материалов. Предпочтительно, активированный уголь имеет достаточно большие площадь поверхности и объем мезопор для обеспечения быстрого устранения соединений с запахом из мочи. Например, в одном варианте осуществления размер частиц может быть ниже приблизительно 45 или 50 микрон, площадь поверхности составляет приблизительно 1400-1800 м<sup>2</sup>/г, и объем пор составляет приблизительно 1,1 – 1,3 см3/г. Один подходящий тип активированного угля представляет собой NUchar SA-20 от MWV Specialty Chemicals, Норт-Чарлстон, Южная Каролина.
Количество угля, присутствующего во впитывающем изделии, составляет от приблизительно 0,01 г до приблизительно 0,4 г, или от приблизительно 0,03 г до приблизительно 0,3 г, или от приблизительно 0,02 г до приблизительно 0,2 г. Уголь присутствует в подложке, такой как тканевая обертка 37.
СЕРЕБРО
В одном варианте осуществления состав на основе серебра может включать микрочастицы серебра, такие как MICROSILVER BG-TEC, MICROSILVER BG или MICROSILVER BG-MED, доступные от Bio-Gate AG, Нюрнберг, Германия.
В другом варианте осуществления состав на основе серебра может представлять собой наночастицы серебра, такие как SILVAGARD, доступные от AcryMed, Inc., Бивертон, Орегон, США. Согласно данным компании AcryMed, Inc. наночастицы серебра SILVAGARD образуются химическим путем в растворе. Эти наночастицы однородны по размеру (приблизительно 10 нм), и благодаря запатентованной технологии они не агломерируют с образованием крупных частиц, а остаются в суспензии перед нанесением на другие материалы. Технология получения наночастиц серебра SILVAGARD дополнительно описана в публикации заявки на патент США № 2007/003603A1 Karandikar и соавт., которая включена в данный документ посредством ссылки в той степени, в которой она не противоречит данному документу.
Состав на основе серебра, независимо от размера частиц серебра, представляет собой жидкий состав. В основе состава может лежать вода либо растворитель в зависимости от потребностей или характеристик подложки, подлежащей обработке.
В одном варианте осуществления после получения состава на основе серебра компонент впитывающей сердцевины 36, представляющий собой распушенную целлюлозу, приводят в контакт с составом путем погружения, распыления, печати или с помощью любых иных подходящих способов нанесения. В некоторых аспектах настоящего раскрытия компонент, представляющий собой распушенную целлюлозу, во впитывающей сердцевине 36 равномерно обрабатывают таким образом, чтобы распушенная целлюлоза, не связанная с частицами серебра, практически отсутствовала.
Фактическое осаждаемое количество серебра контролируют путем регулирования концентрации серебра в составе и условий обработки, которые определяют количество состава на основе серебра, осаждаемого на подложку на основе распушенной целлюлозы, что называют «мокрым захватом». При нанесении распылением условия обработки будут включать тип распыляющего наконечника, давление подаваемой струи и время выдержки подложки в области струи. Предпочтительно, количество серебра, осаждаемого на впитывающую сердцевину, составляет от приблизительно 50 частей на миллион до приблизительно 10000 частей на миллион или приблизительно от 0,0003 до 0,06 граммов серебра. Для нанесения покрытия на образцы посредством распыления использовали модульную систему распыления AUTOJET 1550 (Spraying Systems Co., Уитон, Иллинойс) с камерой для распыления SPR-I110. Распушенную целлюлозу предварительно обрабатывают материалом на основе серебра и высушивают перед объединением с частицами сверхвпитывающего материала.
Количество серебра во впитывающей сердцевине составляет по меньшей мере 0,0001 г или может составлять приблизительно от 0,0001 г до 0,05 г или от приблизительно 0,001 г до приблизительно 0,02 г.
ПРИМЕРЫ
Для каждого закодированного образца, описанного в примерах 1-4, прокладки POISE, используемые при недержании, доступные от Kimberly-Clark Corp., Даллас, Техас, США, с надписью на этикетке «Умеренная поглощающая способность» приобретали в местном магазине для исследования по ранжированию запахов мочи в панели (ORP). Впитывающую сердцевину и тканевую обертку извлекали из коммерческих прокладок и заменяли следующими компонентами с получением различных закодированных образцов.
2
2
2
3
2
Для каждого закодированного образца в примерах 1, 2 и 4 тканевой слой с активированным углем получали путем добавления активированного угля в ходе процесса изготовления. Ткань с активированным углем на 21 г/м из примеров 1, 2 и 4 содержала 1 г/м активированного угля NUCHAR SA-20, доступного от MWV Specialty Chemicals, Норт-Чарлстон, Южная Каролина. Ткань, получаемая в процессе изготовления, имела следующие характеристики: вес 21 г/м; толщина 75 мкм; предел прочности на разрыв 2800 cН/30 мм в машинном направлении («MD») и 670 сН/30 мм в поперечном направлении («CD»); растяжение 1,6% MD, 3,0% CD и воздухопроницаемость 6725 см/см мин. (1 кПа).
2
2
В примере 3 для каждого описанного закодированного образца, содержащего активированный уголь, ткань на 20 г/м получали путем добавления 1 г/м активированного угля NUCHAR SA-20 в ходе лабораторного процесса.
Пример 1
Закодированный образец ID 513 (контроль с водой)
. Отлитые вручную листы впитывающей сердцевины размером 10” на 17” получали следующим образом. Смешивали 40 граммов частиц сверхвпитывающего материала BASF HYSORB 8760AD с 48,8 грамма распушенной целлюлозы WEYERHAEUSER NB416 в вакуум-форматоре, имеющем решетку с тканевой подкладкой. Отлитые вручную листы уплотняли до желаемой толщины приблизительно 6 мм путем подачи их через два гладких каландрирующих отжимных вала при давлении приблизительно 400 фунтов/кв. дюйм.
Для вырезания образцов впитывающей сердцевины из отлитых вручную листов применяли штамп овальной формы шириной приблизительно 2,5” и длиной приблизительно 9,5”. Штамп овальной формы, применяемый для нарезания отлитых вручную листов, также применяли для вырезания ткани. Вырезанную штампом ткань выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 804 (контроль с мочой)
. Впитывающую сердцевину и тканевые слои, описанные для закодированного образца ID 513, также применяли для данного закодированного образца. Как и в случае закодированного образца ID 513, вырезанную штампом ткань выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 365
. Несколько отлитых вручную листов размером 10” на 17”, содержащих 11,6 грамма распушенной целлюлозы WEYERHAEUSER NB416, получали с помощью вакуум-форматора, имеющего решетку с тканевой подкладкой. Отлитые вручную листы с распушенной целлюлозой WEYERHAEUSER NB416 нарезали до размера 10” на 13”, а затем отдельно опрыскивали водным составом на основе серебра, более конкретно, BIO-GATE ZSM-MICROSILVER, который разводили дистиллированной водой до содержания серебра 699 частей на миллион. Каждый лист дважды опрыскивали с каждой стороны с применением распыляющего наконечника 8001 при скорости цикла 630 (63 фута/мин.), обуславливающей давление в распылительной головке 80 фунтов/кв. дюйм. Обработанные листы высушивали в воздушной сушилке в течение 4 минут при 95°C. Мокрый захват составлял 371%, что указывало на присутствие серебра на листе в количестве приблизительно 2592 частей на миллион.
Затем смешивали партии по 48,8 грамма обработанной серебром распушенной целлюлозы с партиями по 40,0 грамма частиц сверхвпитывающего материала BASF HYSORB 8760AD с получением отлитых вручную листов впитывающей сердцевины с помощью вакуум-форматора, имеющего решетку с тканевой подкладкой. Наконец, отлитые вручную листы впитывающей сердцевины уплотняли до желаемой толщины приблизительно 6 мм путем подачи через два гладких каландрирующих отжимных вала при давлении приблизительно 400 фунтов/кв. дюйм.
Для вырезания образцов впитывающей сердцевины из отлитых вручную листов из обработанной серебром распушенной целлюлозы и частиц сверхвпитывающего материала применяли штамп овальной формы шириной приблизительно 2,5” и длиной приблизительно 9,5”. Штамп овальной формы также применяли для вырезания ткани, содержащей активированный уголь. Вырезанную штампом ткань с активированным углем выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 127
. Отлитые вручную листы впитывающей сердцевины размером 10” на 17” получали следующим образом. Смешивали 40,0 г частиц сверхвпитывающего материала BASF HYSORB 8760AD с 46,4 г распушенной целлюлозы WEYERHAEUSER NB416 и 2,4 грамма активированного угля (CALGON OL 20x50) в вакуум-форматоре, имеющем решетку с тканевой подкладкой. Затем отлитые вручную листы уплотняли до желаемой толщины приблизительно 6 мм путем подачи через два гладких каландрирующих отжимных вала при давлении приблизительно 400 фунтов/кв. дюйм.
2
Листы обычной ткани на 20 г/м (без угля) размером 10” x 14” отдельно опрыскивали водным составом на основе серебра, более конкретно, BIO-GATE ZSM-MICROSILVER, который разводили дистиллированной водой до содержания серебра 7410 частей на миллион. Каждый лист дважды опрыскивали с одной стороны с применением распыляющего наконечника 8001 при скорости цикла 630 (63 фута/мин.), обуславливающей давление в распылительной головке 80 фунтов/кв. дюйм. Обработанные листы высушивали в воздушной сушилке в течение 3 минут при 100°C. Мокрый захват составлял 929%, что указывало на присутствие серебра на листе в количестве приблизительно 69000 частей на миллион.
Для вырезания образцов впитывающей сердцевины из отлитых вручную листов впитывающей сердцевины, содержащих активированный уголь, применяли штамп овальной формы шириной приблизительно 2,5” и длиной приблизительно 9,5”. Штамп овальной формы также применяли для вырезания ткани, обработанной серебром. Вырезанную штампом ткань выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Четыре закодированных образца из примера 1 представлены в таблице 1.
Таблица 1
<u>ID закодированного образца</u>
<u>Закодированные образцы</u>
<u>Компоненты</u>
513
Контрольная POISE (пропитанная водой)
Прокладка POISE с умеренной поглощающей способностью – необработанная
804
Контрольная POISE (пропитанная мочой)
Прокладка POISE с умеренной поглощающей способностью – необработанная
365
Активированный уголь MWV NUchar SA-20 и частицы серебра BIO-GATE ZSM MICROSILVER
Прокладка POISE с умеренной поглощающей способностью, содержащая обработанную активированным углем ткань (1 г/м<sup>2</sup> => 0,03 г угля в продукте) и обработанную серебром распушенную целлюлозу (2592 части на миллион Ag => 0,016 г Ag в продукте)
127
Активированный уголь CALGON 20x50 и частицы серебра BIO-GATE ZSM MICROSILVER
Прокладка POISE с умеренной поглощающей способностью, содержащая обработанную активированным углем распушенную целлюлозу (при 5% => 0,31 г угля в продукте) и обработанную серебром тканевую обертку (68859 частей на миллион Ag => 0,041 г Ag в продукте)
В тестировании с ранжированием запахов в панели для каждого ID закодированного образца оценивали по 10 прокладок.
Человеческую мочу собирали, объединяли, стерилизовали посредством фильтрации и затем инокулировали бактериями (Proteus mirabilis, Klebsiella pneumoniae, E. faecalis и E. coli). На каждую прокладку помещали фиксированное количество мочи (78 мл), и прокладку инкубировали при 37°C в течение четырех часов. Десятеро обученных участников панели затем воспринимали каждый из закодированных образцов и получали просьбу ранжировать их по общей интенсивности запаха и по интенсивности запаха мочи. Считали, что в закодированном образце было достигнуто устранение запаха мочи, если он получал ранговую оценку интенсивности запаха мочи, такую же, как и у контроля с водой, или лучшую.
Результаты. Результаты в отношении общей интенсивности запаха и в отношении интенсивности запаха мочи соответственно представлены на фигурах 5 и 6, на которых контроли представляли собой пропитанную мочой прокладку и пропитанную водой прокладку. Закодированные образцы с ранговыми оценками, превышающими результат для контроля с мочой, считали издающими меньше запахов.
Пример 2
Закодированный образец ID 874 (контроль с водой)
. Получали отлитые вручную листы впитывающей сердцевины размером 10” на 17” путем объединения 40 граммов частиц сверхвпитывающего материала BASF HYSORB 8760AD с 48,8 грамма распушенной целлюлозы WEYERHAEUSER NB416 в вакуум-форматоре для отлитых вручную листов, имеющем решетку с тканевой подкладкой. Отлитые вручную листы уплотняли до желаемой толщины приблизительно 6 мм путем подачи их через два гладких каландрирующих отжимных вала при давлении приблизительно 400 фунтов/кв. дюйм.
Для вырезания впитывающих сердцевин из отлитых вручную листов применяли штамп овальной формы шириной приблизительно 2,5” и длиной приблизительно 9,5”. Штамп овальной формы, применяемый для нарезания отлитых вручную листов, также применяли для вырезания ткани. Вырезанную штампом ткань выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 106 (контроль с мочой)
. Впитывающую сердцевину и тканевые слои, описанные для закодированного образца ID 874, также применяли для данного закодированного образца. Как и в случае закодированного образца ID 874, вырезанную штампом ткань выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 763
. Несколько отлитых вручную листов размером 10” на 17”, содержащих 11,6 грамма распушенной целлюлозы WEYERHAEUSER NB416, получали с помощью вакуум-форматора, имеющего решетку с тканевой подкладкой. Отлитые вручную листы нарезали до размера 10” на 13” и опрыскивали с каждой стороны водным составом на основе серебра, более конкретно, SILVAGARD M98, содержащим 2500 частей на миллион серебра, с применением распыляющего наконечника 8001 при скорости цикла 800 (80 футов/мин.), обуславливающей давление в распылительной головке 80 фунтов/кв. дюйм. Обработанные серебром листы высушивали в воздушной сушилке в течение 3 минут при 95°C. Мокрый захват составлял 297%, что указывало на присутствие серебра на листе в количестве приблизительно 7423 частей на миллион.
Затем смешивали партии по 48,8 грамма обработанной серебром распушенной целлюлозы с партиями по 40,0 грамма частиц сверхвпитывающего материала BASF HYSORB 8760AD с получением отлитых вручную листов впитывающей сердцевины в вакуум-форматоре, имеющем решетку с тканевой подкладкой. Наконец, отлитые вручную листы впитывающей сердцевины уплотняли до желаемой толщины приблизительно 6 мм путем подачи через два гладких каландрирующих отжимных вала при давлении приблизительно 400 фунтов/кв. дюйм.
Для вырезания образцов впитывающей сердцевины из отлитого вручную листа, обработанного серебром, применяли штамп овальной формы шириной приблизительно 2,5” и длиной приблизительно 9,5”. Штамп овальной формы также применяли для вырезания ткани, содержащей активированный уголь. Вырезанную штампом ткань с активированным углем выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 235
. Несколько отлитых вручную листов размером 10” на 17”, содержащих 11,6 грамма распушенной целлюлозы WEYERHAEUSER NB416, получали с помощью вакуум-форматора, имеющего решетку с тканевой подкладкой. Отлитые вручную листы нарезали до размера 10” на 13” и опрыскивали с каждой стороны водным составом на основе серебра, более конкретно, BIO-GATE ZSM-MICROSILVER, который разводили дистиллированной водой до содержания серебра 2500 частей на миллион. Применяли распыляющий наконечник 8001 при скорости цикла 800 (80 футов/мин.), обуславливающей давление в распылительной головке 80 фунтов/кв. дюйм. Обработанные листы высушивали в воздушной сушилке в течение 3 минут при 95°C. Мокрый захват составлял 294%, что указывало на присутствие серебра на листе в количестве приблизительно 7361 части на миллион.
Затем смешивали партии по 48,8 грамма обработанной серебром распушенной целлюлозы с партиями по 40,0 грамма частиц сверхвпитывающего материала BASF HYSORB 8760AD с получением отлитых вручную листов впитывающей сердцевины в вакуум-форматоре, имеющем решетку с тканевой подкладкой. Наконец, отлитые вручную листы впитывающей сердцевины уплотняли до желаемой толщины приблизительно 6 мм путем подачи через два гладких каландрирующих отжимных вала при давлении приблизительно 400 фунтов/кв. дюйм.
Для вырезания образцов впитывающей сердцевины из отлитого вручную листа, обработанного серебром, применяли штамп овальной формы шириной приблизительно 2,5” и длиной приблизительно 9,5”. Штамп овальной формы также применяли для вырезания ткани, содержащей активированный уголь. Вырезанную штампом ткань с активированным углем выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец 498
. Получали отлитые вручную листы впитывающей сердцевины размером 10” на 17” путем объединения 40 граммов частиц сверхвпитывающего материала BASF HYSORB 8760AD с 48,8 грамма распушенной целлюлозы WEYERHAEUSER NB416 в вакуум-форматоре для отлитых вручную листов, имеющем решетку с тканевой подкладкой. Отлитые вручную листы уплотняли до желаемой толщины приблизительно 6 мм путем подачи их через два гладких каландрирующих отжимных вала при давлении приблизительно 400 фунтов/кв. дюйм.
Для вырезания впитывающих сердцевин из отлитых вручную листов применяли штамп овальной формы шириной приблизительно 2,5” и длиной приблизительно 9,5”. Штамп овальной формы, применяемый для нарезания отлитых вручную листов, также применяли для вырезания ткани, содержащей активированный уголь. Вырезанную штампом ткань с активированным углем выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Пять закодированных образцов из примера 2 представлены в таблице 2.
Таблица 2
<u>ID закодированного образца</u>
<u>Закодированные образцы</u>
<u>Компоненты</u>
874
Контрольная POISE (пропитанная водой)
Прокладка POISE с умеренной поглощающей способностью – необработанная
106
Контрольная POISE (пропитанная мочой)
Прокладка POISE с умеренной поглощающей способностью – необработанная
763
Активированный уголь MWV NUchar SA-20 и частицы серебра SILVAGARD M98
Прокладка POISE с умеренной поглощающей способностью, содержащая обработанную активированным углем ткань и обработанную серебром SILVAGARD M98 распушенную целлюлозу (7423 части на миллион Ag)
235
Активированный уголь MWV NUchar SA-20 и частицы серебра BIO-GATE ZSM MICROSILVER
Прокладка POISE с умеренной поглощающей способностью, содержащая обработанную активированным углем ткань и обработанную серебром BIO-GATE ZSM MICROSILVER распушенную целлюлозу (7361 часть на миллион Ag)
498
Активированный уголь MWV NUchar SA-20
Прокладка POISE с умеренной поглощающей способностью, содержащая обработанную активированным углем ткань
В тестировании с ранжированием запахов в панели для каждого ID закодированного образца оценивали по 10 прокладок.
Человеческую мочу собирали, объединяли, стерилизовали посредством фильтрации и затем инокулировали бактериями (Proteus mirabilis, Klebsiella pneumoniae, E. faecalis и E. coli). На каждую прокладку помещали фиксированное количество мочи (78 мл), и прокладку инкубировали при 37°C в течение четырех часов. Десятеро обученных участников панели затем воспринимали каждый из закодированных образцов и получали просьбу ранжировать их по общей интенсивности запаха и по интенсивности запаха мочи. Результаты в отношении интенсивности запаха мочи представлены на фиг. 7, на которой контроли представляли собой пропитанную мочой прокладку (закодированный образец 106) и пропитанную водой прокладку (закодированный образец 874). Закодированные образцы с ранговыми оценками, превышающими результат для контроля с мочой, считали издающими меньше запахов.
Как можно видеть, закодированный образец ID 235 получил такую же ранговую оценку интенсивности запаха мочи, что и контроль с водой, закодированный образец ID 874. Таким образом, этот закодированный образец с активированным углем в тканевом слое и серебром в распушенной целлюлозе впитывающей сердцевины продемонстрировал устранение запаха мочи.
Пример 3
Закодированный образец ID 956 (контроль с водой)
. Несколько отлитых вручную листов впитывающей сердцевины размером 10” на 17”, каждый из которых содержал 48,8 грамма распушенной целлюлозы WEYERHAEUSER NB416 и 40,0 грамма частиц сверхвпитывающего материала BASF HYSORB 8760AD, получали в вакуум-форматоре, имеющем решетку с тканевой подкладкой. Отлитые вручную листы впитывающей сердцевины уплотняли до желаемой толщины приблизительно 6 мм путем подачи их через два гладких каландрирующих отжимных вала при давлении приблизительно 400 фунтов/кв. дюйм.
Для вырезания впитывающих сердцевин из отлитых вручную листов применяли штамп овальной формы шириной приблизительно 2,5” и длиной приблизительно 9,5”. Штамп овальной формы, применяемый для нарезания отлитых вручную листов, также применяли для вырезания ткани. Вырезанную штампом ткань выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 213 (контроль с мочой)
. Впитывающую сердцевину и тканевые слои, описанные для закодированного образца ID 956, также применяли для данного закодированного образца. Как и в случае закодированного образца ID 956, вырезанную штампом ткань выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 827
. Несколько отлитых вручную листов размером 10” на 17”, содержащих 11,6 грамма распушенной целлюлозы WEYERHAEUSER NB416, получали с помощью вакуум-форматора, имеющего решетку с тканевой подкладкой. Отлитые вручную листы с распушенной целлюлозой WEYERHAEUSER NB416 нарезали до размера 10” на 13” и обрабатывали путем опрыскивания с обеих сторон листа водным составом на основе серебра, более конкретно, SILVAGARD M98, содержащим 2500 частей на миллион серебра. Обработанные листы высушивали в воздушной сушилке в течение 3 минут при 96°C. Мокрый захват составлял 318%, что указывало на присутствие серебра на листе в количестве приблизительно 7960 частей на миллион.
Затем смешивали партии по 48,8 грамма обработанной серебром распушенной целлюлозы с партиями по 40,0 грамма частиц сверхвпитывающего материала BASF HYSORB 8760AD-H с получением отлитых вручную листов впитывающей сердцевины в вакуум-форматоре, имеющем решетку с тканевой подкладкой. Наконец, отлитые вручную листы впитывающей сердцевины уплотняли до желаемой толщины приблизительно 6 мм путем подачи их через два гладких каландрирующих отжимных вала при давлении приблизительно 400 фунтов/кв. дюйм.
Из обработанных серебром отлитых вручную листов впитывающей сердцевины вырезали куски прямоугольной формы шириной приблизительно 2,5” и длиной приблизительно 9,5”. Ткань, содержащую активированный уголь, также вырезали до этого размера и выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Три закодированных образца из примера 3 представлены в таблице 3.
Таблица 3
<u>ID закодированного образца</u>
<u>Закодированные образцы</u>
<u>Компоненты</u>
956
Контрольная POISE (пропитанная водой)
Прокладка POISE с умеренной поглощающей способностью – необработанная
213
Контрольная POISE (пропитанная мочой)
Прокладка POISE с умеренной поглощающей способностью – необработанная
827
Активированный уголь MWV NUchar SA-20 и частицы серебра SILVAGARD
Прокладка POISE с умеренной поглощающей способностью, содержащая обработанную активированным углем ткань и обработанную серебром SILVAGARD распушенную целлюлозу (7960 частей на миллион Ag)
В тестировании с ранжированием запахов в панели для каждого ID закодированного образца оценивали по 10 прокладок.
Человеческую мочу собирали, объединяли, стерилизовали посредством фильтрации и затем инокулировали бактериями (Proteus mirabilis, Klebsiella pneumoniae, E. faecalis и E. coli). На каждую прокладку помещали фиксированное количество мочи (78 мл), и прокладку инкубировали при 37°C в течение четырех часов. Десятеро обученных участников панели затем воспринимали каждый из закодированных образцов и получали просьбу ранжировать их по общей интенсивности запаха и по интенсивности запаха мочи.
Результаты. Результаты в отношении интенсивности запаха мочи представлены на фигуре 8, на которой контроли представляли собой пропитанную мочой прокладку (213) и пропитанную водой прокладку (956). Закодированные образцы с ранговыми оценками, превышающими результат для контроля с мочой, считали издающими меньше запахов. Как можно видеть, закодированный образец ID 827 посчитали имеющим приблизительно ту же величину интенсивности запаха мочи, что и контроль с водой, закодированный образец ID 956. Таким образом, этот закодированный образец с активированным углем в тканевом слое и серебром в распушенной целлюлозе впитывающей сердцевины продемонстрировал устранение запаха мочи.
Пример 4
Закодированный образец ID 293 (контроль с водой)
. Получали отлитые вручную листы впитывающей сердцевины размером 10” на 17” путем объединения 40 граммов частиц сверхвпитывающего материала BASF HYSORB 8760AD с 48,8 грамма распушенной целлюлозы WEYERHAEUSER NB416 в вакуум-форматоре для отлитых вручную листов, имеющем решетку с тканевой подкладкой. Отлитые вручную листы уплотняли до желаемой толщины приблизительно 6 мм путем подачи их через два гладких каландрирующих отжимных вала при давлении приблизительно 500 фунтов/кв. дюйм.
Для вырезания впитывающих сердцевин из отлитых вручную листов применяли штамп овальной формы шириной приблизительно 2,5” и длиной приблизительно 9,5”. Штамп овальной формы, применяемый для нарезания отлитых вручную листов, также применяли для вырезания ткани. Вырезанную штампом ткань выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 645 (контроль с мочой)
. Впитывающую сердцевину и тканевые слои, описанные для закодированного образца ID 293, также применяли для данного закодированного образца. Как и в случае закодированного образца ID 293, вырезанную штампом ткань выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 382
. Несколько отлитых вручную листов размером 10” на 17”, содержащих 11,6 грамма распушенной целлюлозы WEYERHAEUSER NB416, получали с помощью вакуум-форматора, имеющего решетку с тканевой подкладкой. Отлитые вручную листы нарезали до размера 10” на 13” и обрабатывали путем опрыскивания с обеих сторон листа водным составом на основе серебра, BIO-GATE ZSM-MICROSILVER, который разводили дистиллированной водой до содержания серебра 690 частей на миллион. Обработанные листы высушивали в воздушной сушилке в течение 4 минут при 96°C. Мокрый захват составлял 370%, что указывало на присутствие серебра на листе в количестве приблизительно 2549 частей на миллион.
Затем смешивали партии по 48,8 грамма распушенной целлюлозы с партиями по 40,0 грамма частиц сверхвпитывающего материала BASF HYSORB 8760AD с получением отлитых вручную листов впитывающей сердцевины в вакуум-форматоре, имеющем решетку с тканевой подкладкой. Наконец, отлитые вручную листы впитывающей сердцевины уплотняли до желаемой толщины приблизительно 6 мм путем подачи через два гладких каландрирующих отжимных вала при давлении приблизительно 500 фунтов/кв. дюйм.
Для вырезания образцов впитывающей сердцевины из отлитого вручную листа, обработанного серебром, применяли штамп овальной формы шириной приблизительно 2,5” и длиной приблизительно 9,5”. Штамп овальной формы также применяли для вырезания ткани, содержащей активированный уголь. Вырезанную штампом ткань с активированным углем выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 426
. Отлитые вручную листы впитывающей сердцевины размером 10” на 17” получали следующим образом. Смешивали 40,0 г частиц сверхвпитывающего материала BASF HYSORB 8760AD с 48,6 г распушенной целлюлозы WEYERHAEUSER NB416 и 0,24 грамма активированного угля (CALGON OL 20x50) в вакуум-форматоре, имеющем решетку с тканевой подкладкой. Затем отлитые вручную листы уплотняли до желаемой толщины приблизительно 6 мм путем подачи через два гладких каландрирующих отжимных вала при давлении приблизительно 500 фунтов/кв. дюйм.
2
Листы обычной ткани на 20 г/м (без угля) размером 10” x 14” отдельно опрыскивали водным составом на основе серебра, более конкретно, BIO-GATE ZSM-MICROSILVER, который разводили дистиллированной водой до содержания серебра 2971 часть на миллион. Каждый лист дважды опрыскивали с одной стороны с применением распыляющего наконечника 8001 при скорости цикла 630 (63 фута/мин.), обуславливающей давление в распылительной головке 80 фунтов/кв. дюйм. Обработанные листы высушивали в воздушной сушилке в течение 2,5 минут при 100°C. Мокрый захват составлял 925%, что указывало на присутствие серебра на листе в количестве приблизительно 27484 частей на миллион.
Для вырезания образцов впитывающей сердцевины из отлитых вручную листов впитывающей сердцевины, содержащих активированный уголь, применяли штамп овальной формы шириной приблизительно 2,5” и длиной приблизительно 9,5”. Штамп овальной формы также применяли для вырезания ткани, обработанной серебром. Вырезанную штампом ткань выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 751
. Несколько отлитых вручную листов размером 10” на 17”, содержащих 11,6 грамма распушенной целлюлозы WEYERHAEUSER NB416, получали с помощью вакуум-форматора, имеющего решетку с тканевой подкладкой. Отлитые вручную листы нарезали до размера 10” на 13” и обрабатывали путем опрыскивания с обеих сторон листа водным составом на основе серебра, BIO-GATE ZSM-MICROSILVER, который разводили дистиллированной водой до содержания серебра 69 частей на миллион. Обработанные листы высушивали в воздушной сушилке в течение 4 минут при 100°C. Мокрый захват составлял 360%, что указывало на присутствие серебра на листе в количестве приблизительно 248 частей на миллион.
Затем смешивали партии по 48,8 грамма распушенной целлюлозы с партиями по 40,0 грамма частиц сверхвпитывающего материала BASF HYSORB 8760AD с получением отлитых вручную листов впитывающей сердцевины в вакуум-форматоре, имеющем решетку с тканевой подкладкой. Наконец, отлитые вручную листы впитывающей сердцевины уплотняли до желаемой толщины приблизительно 6 мм путем подачи через два гладких каландрирующих отжимных вала при давлении приблизительно 500 фунтов/кв. дюйм.
Для вырезания образцов впитывающей сердцевины из отлитого вручную листа, обработанного серебром, применяли штамп овальной формы шириной приблизительно 2,5” и длиной приблизительно 9,5”. Штамп овальной формы также применяли для вырезания ткани, содержащей активированный уголь. Вырезанную штампом ткань с активированным углем выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Закодированный образец ID 109
. Отлитые вручную листы впитывающей сердцевины размером 10” на 17” получали следующим образом. Смешивали 40,0 г частиц сверхвпитывающего материала BASF HYSORB 8760AD с 48,6 г распушенной целлюлозы WEYERHAEUSER NB416 и 0,24 грамма активированного угля (CALGON OL 20x50) в вакуум-форматоре, имеющем решетку с тканевой подкладкой. Затем отлитые вручную листы уплотняли до желаемой толщины приблизительно 6 мм путем подачи через два гладких каландрирующих отжимных вала при давлении приблизительно 500 фунтов/кв. дюйм.
2
Листы обычной ткани на 20 г/м (без угля) размером 10” x 14” отдельно опрыскивали водным составом на основе серебра, более конкретно, BIO-GATE ZSM-MICROSILVER, который разводили дистиллированной водой до содержания серебра 279 частей на миллион. Каждый лист дважды опрыскивали с одной стороны с применением распыляющего наконечника 8001 при скорости цикла 630 (63 фута/мин.), обуславливающей давление в распылительной головке 80 фунтов/кв. дюйм. Обработанные листы высушивали в воздушной сушилке в течение 3 минут при 100°C. Мокрый захват составлял 893%, что указывало на присутствие серебра на листе в количестве приблизительно 2492 частей на миллион.
Для вырезания образцов впитывающей сердцевины из отлитых вручную листов впитывающей сердцевины, содержащих активированный уголь, применяли штамп овальной формы шириной приблизительно 2,5” и длиной приблизительно 9,5”. Штамп овальной формы также применяли для вырезания ткани, обработанной серебром. Вырезанную штампом ткань выравнивали как по лицевой по отношению к телу поверхности, так и по противоположной лицевой по отношению к предмету одежды поверхности впитывающей сердцевины и помещали на них с образованием впитывающей основы. Впитывающую основу помещали в прокладку и закрепляли скобками на том же месте на одном конце прокладки.
Шесть закодированных образцов из примера 4 представлены в таблице 4.
Таблица 4
<u>ID закодированного образца</u>
<u>Закодированные образцы</u>
<u>Компоненты</u>
293
Контрольная POISE (пропитанная водой)
Прокладка POISE с умеренной поглощающей способностью – необработанная
645
Контрольная POISE (пропитанная мочой)
Прокладка POISE с умеренной поглощающей способностью – необработанная
382
Активированный уголь MWV NUchar SA-20 и частицы серебра BIO-GATE ZSM MICROSILVER
Прокладка POISE с умеренной поглощающей способностью, содержащая обработанную активированным углем ткань (0,028 г угля в продукте) и обработанную серебром BIO-GATE ZSM MicroSilver распушенную целлюлозу (2549 частей на миллион Ag => 0,0144 г Ag в продукте)
426
Активированный уголь CALGON 20x50 и частицы серебра BIO-GATE ZSM MICROSILVER
Прокладка POISE с умеренной поглощающей способностью, содержащая обработанную активированным углем распушенную целлюлозу (при 0,5% => 0,027 г угля в продукте) и обработанную серебром тканевую обертку (27484 части на миллион Ag => 0,0132 г Ag в продукте)
751
Активированный уголь MWV NUchar SA-20 и частицы серебра BIO-GATE ZSM MICROSILVER
Прокладка POISE с умеренной поглощающей способностью, содержащая обработанную активированным углем ткань (0,028 г угля в продукте) и обработанную серебром BIO-GATE ZSM MicroSilver распушенную целлюлозу (248 частей на миллион Ag => 0,0013 г Ag в продукте)
109
Активированный уголь CALGON 20x50 и частицы серебра BIO-GATE ZSM MICROSILVER
Прокладка POISE с умеренной поглощающей способностью, содержащая обработанную активированным углем распушенную целлюлозу (при 0,5% => 0,026 г угля в продукте) и обработанную серебром тканевую обертку (2492 части на миллион Ag => 0,0011 г Ag в продукте)
В тестировании с ранжированием запахов в панели для каждого ID закодированного образца оценивали по 10 прокладок.
Человеческую мочу собирали, объединяли, стерилизовали посредством фильтрации и затем инокулировали бактериями (Proteus mirabilis, Klebsiella pneumoniae, E. faecalis и E. coli). На каждую прокладку помещали фиксированное количество мочи (78 мл), и прокладку инкубировали при 37°C в течение четырех часов. Десятеро обученных участников панели затем воспринимали каждый из закодированных образцов и получали просьбу ранжировать их по общей интенсивности запаха и по интенсивности запаха мочи.
Результаты. Результаты в отношении общей интенсивности запаха и в отношении интенсивности запаха мочи соответственно представлены на фигурах 9 и 10, на которых контроли представляли собой пропитанную мочой прокладку (закодированный образец 645) и пропитанную водой прокладку (закодированный образец 293). На фиг. 10 можно видеть, что закодированные образцы, содержащие серебро в распушенной целлюлозе и уголь в ткани (закодированный образец ID 382 и закодированный образец ID 751), были более эффективными в уменьшении интенсивности запаха мочи, чем соответствующие закодированные образцы, содержащие серебро в ткани и уголь в распушенной целлюлозе (закодированный образец ID 426 и закодированный образец ID 109). Также целесообразно отметить в таблице 4, что уровни серебра и угля в продукте были отрегулированы таким образом, чтобы они были одинаковыми для закодированного образца ID 382 и закодированного образца ID 426 (закодированные образцы с высоким содержанием серебра), а также для закодированного образца ID 751 и закодированного образца ID 109 (закодированные образцы с низким содержанием серебра). Таким образом, такая интенсивность запаха мочи обусловлена размещением серебра и угля в продукте и является более низкой, если серебро помещают в распушенную целлюлозу, а уголь помещают в ткань.
Как будет понятно специалистам в данной области, изменения и варианты настоящего раскрытия считаются находящимися в пределах компетенции специалистов в данной области. Примеры таких изменений содержатся в вышеуказанных патентах, каждый из которых включен в данный документ посредством ссылки во всей своей полноте в той степени, в которой он соответствует данному описанию. Такие изменения и варианты, как подразумевается авторами настоящего изобретения, входят в объем настоящего раскрытия. Следует также понимать, что объем настоящего раскрытия следует толковать не как ограниченный конкретными аспектами, раскрытыми в данном документе, а только в соответствии с прилагаемой формулой изобретения при прочтении с учетом вышеизложенного раскрытия.